(57)【特許請求の範囲】
【請求項１】
表面活性処理物質と、該表面活性処理物質により活性処理が施された繊維状物質とを含み、前記表面活性処理物質は、陽イオン置換容量５０ｍｅｑ／１００ｇ以上である粘土、シルト、活性炭粉末、珪藻土及び鹿沼土から選ばれる１種以上のものであることを特徴とするクレーグランド用の泥濘化及び砂塵防止並びに排水性改良資材。
【請求項２】
前記表面活性処理物質は、粒子直径が、０．１μｍ以上３５０μｍ以下のものを２５％以上含むことを特徴とする請求項１記載のクレーグランド用の泥濘化及び砂塵防止並びに排水性改良資材。
【請求項３】
表面活性処理物質と、該表面活性処理物質により活性処理が施された繊維状物質とを含み、前記表面活性処理物質が、自体積の３０倍以上の体積の水を吸う、吸水性ポリマー、アクリル系高分子剤、アクリル共重合体及び架橋アクリルポリマーから選ばれる１種以上のものであることを特徴とするクレーグランド用の泥濘化及び砂塵防止並びに排水性改良資材。
【請求項４】
前記表面活性処理物質は、粒子直径が、５０μｍ以上５０００μｍ以下のものを３５％以上含むことを特徴とする請求項３記載のクレーグランド用の泥濘化及び砂塵防止並びに排水性改良資材。
【請求項５】
表面活性処理物質と、該表面活性処理物質により活性処理が施された繊維状物質とを含み、表面活性処理物質は、陽イオン置換容量５０ｍｅｑ／１００ｇ以上である粘土、シルト、活性炭粉末、珪藻土及び鹿沼土から選ばれる１種以上のものと、自体積の３０倍以上の体積の水を吸う、吸水性ポリマー、アクリル系高分子剤、アクリル共重合体及び架橋アクリルポリマーから選ばれる１種以上のものと、からなることを特徴とするクレーグランド用の泥濘化及び砂塵防止並びに排水性改良資材。
【請求項６】
前記繊維状物質は、ヒノキ、スギ、ヒバ若しくはユーカリの樹皮又はヤシガラの粉砕品で、繊維長が５ｍｍ以下のものを１０％以上含むものである請求項１〜５のいずれかに記載のクレーグランド用の泥濘化及び砂塵防止並びに排水性改良資材。
【請求項７】
請求項１〜６のいずれかに記載のクレーグランド用の泥濘化及び砂塵防止並びに排水性改良資材を、表層土０〜３０ｃｍの土に、１０〜６０％混合することを特徴とするクレーグランドの泥濘化及び砂塵防止並びに排水性改良施工方法。
【請求項８】
請求項１〜６のいずれかに記載のクレーグランド用の泥濘化及び砂塵防止並びに排水性改良資材を、表層土０〜３０ｃｍの土に、１０〜６０％混合した後、臨界関係湿度３５％以下であるものとして、塩化マグネシューム、塩化カルシューム、工業用塩化ナトリューム、酢酸カルシューム及び尿素から選ばれる１種以上のものを１ｍ２当たり３０〜２０００ｇ散布することを特徴とするクレーグランドの泥濘化及び砂塵防止・排水性改良施工方法。
【請求項９】
請求項１〜６のいずれかに記載のクレーグランド用の泥濘化及び砂塵防止並びに排水性改良資材を、表層土０〜３０ｃｍの土に、１０〜６０％混合した後、臨界関係湿度３５％以下であるものとして、塩化マグネシューム、塩化カルシューム、工業用塩化ナトリューム、酢酸カルシューム及び尿素から選ばれる１種以上のものを１ｍ２当たり３０〜２０００ｇ散布し、更に自体積の３０倍以上の体積の水を吸う物質を０．１％以上５０％以下含む表面活性処理物質を１ｍ２当たり１０〜７５０ｇ散布することを特徴とするクレーグランドの泥濘化及び砂塵防止・排水性改良施工方法。
【発明の詳細な説明】
【０００１】
【発明の属する技術分野】
本発明は表面活性処理を施した繊維状物質を配合した泥濘化及び砂塵防止並びに排水性改良資材及び施工方法
【０００２】
【従来の技術】
従来の泥濘化防止対策は、使用されたグランドの表層土約３０ｃｍをはぎ取り、建設残土として捨て、新しく山を崩してマサ土を運び込み、客土をして、整地し、振動ローラーでとにかく締め固めて、泥濘化防止を計っていた。そして、砂塵防止は、塩化カルシューム等、大量にまくことで対処していたが、それでも、降雨により泥濘化し、晴天が続くと砂塵が立ちこめ、近隣の苦情が絶えなかった。
【０００３】
【発明が解決しょうとする課題】
従来技術のように客土すると、建設残土として処分する必要が生じ、又、採土による緑地破壊の問題があった。泥濘化を防ぐため、硬くしめ固められたグランドは、クッション性なく、児童・スポーツマンがよく捻挫する欠点があった。砂塵防止のためには、食塩（塩化ナトリウム）・塩化カルシューム等が大量にグランドに播かれ、一度の降雨で殆ど流亡し、河川湖沼を富栄養化する欠点があった。
【０００４】
【課題を解決するための手段】
上記目的を達成するため、表面活性処理を施した繊維状物質を、土に配合した泥濘化防止及び防塵防止用資材及び施工方法を提供する。
【０００５】
すなわち、本発明は、下記の泥濘化防止及び防塵防止並びに排水性改良資材及びその施工方法を提供するものである。
１．表面活性処理物質と、該表面活性処理物質により活性処理が施された繊維状物質とを含み、前記表面活性処理物質は、陽イオン置換容量５０ｍｅｑ／１００ｇ以上である粘土、シルト、活性炭粉末、珪藻土及び鹿沼土から選ばれる１種以上のものであることを特徴とするクレーグランド用の泥濘化及び砂塵防止並びに排水性改良資材。
なお、表面活性処理物質は、陽イオン置換容量５０ｍｅｑ／１００ｇ以上である物質を１％以上７０％以下含んでいるのが好ましい。また、陽イオン置換容量５０ｍｅｑ／１００ｇ以上である物質は、粘土、シルト、活性炭粉末、珪藻土及び鹿沼土から選ばれる１種以上のものを１％以上７０％以下含んでいるのが好ましい。
２．前記表面活性処理物質は、粒子直径が、０．１μｍ以上３５０μｍ以下のものを２５％以上含むことを特徴とする１記載のクレーグランド用の泥濘化及び砂塵防止並びに排水性改良資材。
３．表面活性処理物質と、該表面活性処理物質により活性処理が施された繊維状物質とを含み、前記表面活性処理物質が、自体積の３０倍以上の体積の水を吸う、吸水性ポリマー、アクリル系高分子剤、アクリル共重合体及び架橋アクリルポリマーから選ばれる１種以上のものであることを特徴とするクレーグランド用の泥濘化及び砂塵防止並びに排水性改良資材。
なお、表面活性処理物質は、自体積の３０倍以上の体積の水を吸う物質を０．１％以上５０％以下を含んでいるのが好ましい。また、自体積の３０倍以上の体積の水を吸う物質は、吸水性ポリマー、アクリル系高分子剤、アクリル共重合体及び架橋アクリルポリマーから選ばれる１種以上のもの０．０１％以上１０％以下含有しているのが好ましい。
４．前記表面活性処理物質は、粒子直径が、５０μｍ以上５０００μｍ以下のものを３５％以上含むことを特徴とする３記載のクレーグランド用の泥濘化及び砂塵防止並びに排水性改良資材。
５．表面活性処理物質と、該表面活性処理物質により活性処理が施された繊維状物質とを含み、表面活性処理物質は、陽イオン置換容量５０ｍｅｑ／１００ｇ以上である粘土、シルト、活性炭粉末、珪藻土及び鹿沼土から選ばれる１種以上のものと、自体積の３０倍以上の体積の水を吸う、吸水性ポリマー、アクリル系高分子剤、アクリル共重合体及び架橋アクリルポリマーから選ばれる１種以上のものと、からなることを特徴とするクレーグランド用の泥濘化及び砂塵防止並びに排水性改良資材。
６．繊維状物質が、ヒノキ、スギ、ヒバ若しくはユーカリの樹皮又はヤシガラの粉砕品で、繊維長が５ｍｍ以下のものを１０％以上含むものである１〜５のいずれかに記載のクレーグランド用の泥濘化及び砂塵防止並びに排水性改良資材。
７．１〜６のいずれかに記載のクレーグランド用の泥濘化及び砂塵防止並びに排水性改良資材を、表層土０〜３０ｃｍの土に、１０〜６０％混合することを特徴とするクレーグランドの泥濘化及び砂塵防止並びに排水性改良施工方法。
８．１〜６のいずれかに記載のクレーグランド用の泥濘化及び砂塵防止並びに排水性改良資材を、表層土０〜３０ｃｍの土に、１０〜６０％混合した後、臨界関係湿度３５％以下であるものとして、塩化マグネシューム、塩化カルシューム、工業用塩化ナトリューム、酢酸カルシューム及び尿素から選ばれる１種以上のものを１ｍ２当たり３０〜２０００ｇ散布することを特徴とするクレーグランドの泥濘化及び砂塵防止・排水性改良施工方法。
９．１〜６のいずれかに記載のクレーグランド用の泥濘化及び砂塵防止並びに排水性改良資材を、表層土０〜３０ｃｍの土に、１０〜６０％混合した後、臨界関係湿度３５％以下であるものとして、塩化マグネシューム、塩化カルシューム、工業用塩化ナトリューム、酢酸カルシューム及び尿素から選ばれる１種以上のものを１ｍ２当たり３０〜２０００ｇ散布し、更に自体積の３０倍以上の体積の水を吸う物質を０．１％以上５０％以下含む表面活性処理物質を１ｍ２当たり１０〜７５０ｇ散布することを特徴とするクレーグランドの泥濘化及び砂塵防止・排水性改良施工方法。
１０．グランド表層土に、５０μｍ以下粒子径のもの２０％以上含む粘性土を１ｍ２当たり１〜３０リットル混合することを特徴とする請求項１０記載のクレーグランドの泥濘化及び砂塵防止並びに排水性改良施工方法。
【０００６】
表面活性処理物質としては、陽イオン置換容量が大きなものほど望ましく、望ましくは５０ｍｅｑ／１００ｇ以上のものである。又、粒子径は小さいもの程望ましい。細粒にするにはコストがかかるものもあり、特に粉砕して得るものは、望ましくは、直径５ｍｍ以下に粉砕する。粒状炭の粉、鹿沼土のふるい下等、製品として使用出来ない微粉は特に好ましく、小さい程、表面活性能力が出る。よって、これらはふるい分けし、ふるい下に副産物として発生したものが、そのまま使える利点がある。
【０００７】
スギ・ヒノキ樹皮を粉砕し、用途によりその大きさを変え、表面活性処理物を加え、よく混合し、繊維表面に表面活性処理物を固定させる。表面活性処理物質が、自体積の３０倍以上の体積の水を吸う物質として、合成アクリル・ポリアクリルアミド・架橋状アクリルポリマー等、保水能力の強いポリアクリル系合成品が用いられる。これらも粒子径は細かい程望ましい。
【０００８】
スギ・ヒノキ・ヒバ・ユーカリの樹皮及びヤシガラを粉砕した繊維は、表面活性能力が殆どなく、保水能力がなく、塩化カルシューム等の保湿剤を表層土に保持することが出来ず、防塵防止効果に劣る欠点を改良することが出来た。
【０００９】
粘性土は、５０μｍ以下の微粒子の含有量により、その特性は大きく変わり、２０％以上含むことが望ましい。このように、粘土・シルト分に当る微粒子を多く含むものは、採石場・石の研磨作業場・洗い砂作業所・土木工事現場等から大量に発生するがその用途はなく、建設残土・産業廃棄物となっていた。そのものを、有効活用出来るそのメリットは大きい。
【００１０】
【作用】
クレー（自然土）グランドの最大の欠点は、降雨後の泥濘化が激しく、降雨後のグランドの使用が出来ず、仮に、使用してもぬかるみになり、満足なプレーが出来ず、その上、怪我を起す危険度が高かった。本発明による施工を行なうと、土壌の安定性が増す。その上、塩化カルシューム等の保湿剤を土グランド表面に固定させることが出来、より砂塵防止効果を高めた。本発明により、この難問題の解決が出来、併せて、防塵防止及び排水性を改良することが出来る資材を提供し、施工法を完成した。本発明によるものは、１００％天然品で、産業廃棄物となっていたものを有効活用するものである。その上、上記の効能が長年月維持出来、安価に環境を汚さない施工が可能となった。
【００１１】
＜実施例１＞繊維長５ｍｍ以下２８％含むヒノキ樹皮粉砕品に、粒子径０．１μｍ以上３５０μｍ以下のもの５６．５％含む木材燃焼灰５％加え、よく混合し、樹皮表面処理を行い、そのものを、クレーグランド表層土に３５％加え、よく混合し、整地し、塩化カルシュームを１ｍ２当たり１５０ｇ均一にまき、ＮＳサンドを１ｍ２当たり２リットルまき、整地する。
【００１２】
＜実施例２＞繊維長５ｍｍ以下１７％含むスギ樹皮粉砕品に、粒子径０．１μｍ以上３５０μｍ以下のもの４８％含む珪藻土３％加え、よく混合し、樹皮表面処理を行い、そのものをクレーグランド表層土に２０％加え、よく混合し整地し、酢酸カルシュームを１ｍ２当り２００ｇ均一にまき、ＮＳサンドを１ｍ２当り１０リットルまき整地する。
【００１３】
＜実施例３＞繊維長５ｍｍ以下２３％含むスギ樹皮粉砕品に、粒子径０．１μｍ以上３５０μｍ以下のもの６１．５％含む鹿沼土を２５％加え、よく混合し、樹皮表面処理を行い、その物をクレーグランド表層土に２５％加え、よく混合し、整地し、尿素を１ｍ２当り５０ｇ均一にまき、砂を１ｍ２当り５リットルまき、整地する。
【００１４】
＜実施例４＞繊維長５ｍｍ以下５７％含むスギ樹皮粉砕品に、粒子径０．１μｍ以上３５０μｍ以下のもの７３．７％含む粘土を１２．５％を加え、よく混合し、樹皮表面処理を行い、そのものをクレーグランド表層土に４０％加え、よく混合し、整地し、塩化マグネシュームを１ｍ２当り８５ｇまき、整地する。
【００１５】
＜実施例５＞１ｍ２当り５０μｍ以下の粒子径を３５％含む粘性土１７リットルをグランド表面に広げ繊維長５ｍｍ以下３３．６％含むスギ樹皮粉砕品に、粒子径０．１μｍ以上３５０μｍ以下のもの９５．４％含む下水汚泥焼却灰７．５％を加え、よく混合し、樹皮表面処理を行い、そのものを土グランンド表層土に２５％加え、よく混合し、整地する。塩化カルシュームを１ｍ２当り１００ｇ、粗砂を３リットルまき、整地する。
【００１６】
＜対照＞（従来工法）
クレーグランドの表層土を、深さ３０ｃｍに掘り、残土として捨て、新しく微分カットした山土を搬入し、整地し、転圧口をかけ、塩化カルシュームを１ｍ２当り２ｋｇまく。
【００１７】
【発明の効果】
本発明は以上説明したように構成されているので、次に記載するような効果を奏する。
【００１８】
【表１】
0003652115.tif 000002
【００１９】
＜測定方法＞
人工降雨を８７ｍｍ降らした後、接地面積２００ｃｍ２に１００ｋｇの荷重を、１分間に１回の割りで１０回かけ、沈下する深さを測定し、沈下深さを泥濘化の目安とした。
【００２０】
【表２】
0003652115.tif 000003
【００２１】
＜測定方法＞
人工送風機で風速を変え、３０分間所定の風速にさらし、試料砂の飛砂量を求め、砂塵防止効果の目安とした。
【００２２】
【表３】
0003652115.tif 000004
【００２３】
【表４】
0003652115.tif 000005
【００２４】
＜測定方法＞
ブロクターニードル貫入抵抗試験法により測定、クッション性の指標とした。
【００２５】
【表５】
0003652115.tif 000006
【００２６】
＜測定方法＞
表層土１ｃｍを採土して、塩濃度を測定し、砂塵防止作用の目安とした。
【００２７】
〈考察〉本発明によるものは、泥濘化防止及び砂塵防止効果に顕著に優れた。又、排水性及びクッション性にも優れ、雨後の使用にも耐え、クッション性に優れた健康的なクレーグランドを提供する。